(57)【要約】      （修正有）【課題】マスクパターンを構成する材料と同等の光学特性、耐光性、洗浄耐性を有する修正材を要せずに、欠損欠陥の修正を可能とし、欠損欠陥の無いフォトマスクを製造することが可能な、フォトマスクの製造方法を提供する。【解決手段】第１の薄膜１２Ａの上に、前記第１の薄膜１２Ａよりも欠陥修正容易な第２の薄膜１３Ａを形成し、この第２の薄膜１３Ａを加工して第２の薄膜パターン１３を形成した段階で欠陥検査を行い、検出した第２の薄膜パターン１３の欠損欠陥部２１を修正し、この欠陥修正した第２の薄膜パターン１３から露出する第１の薄膜１２Ａをエッチング加工して第１の薄膜パターン１２を形成する。【選択図】図２
2015161834.tif 000002
【特許請求の範囲】
【請求項１】
透明基板と、前記透明基板の上に形成された第１の薄膜と、前記第１の薄膜の上に形成された第２の薄膜と、を有するマスクブランクスを準備する工程と、
前記第２の薄膜をエッチング加工して第２の薄膜パターンを形成する工程と、
前記第２の薄膜パターンの欠損欠陥部を検出する欠陥検査工程と、
第１のデポジション用ガスを供給しながら第１の電子線を照射することにより、前記欠陥検査工程で検出された前記第２の薄膜パターンの欠損欠陥部に修正材を堆積する修正材堆積工程と、
前記修正材を堆積した第２の薄膜パターンから露出する前記第１の薄膜をエッチング加工して第１の薄膜パターンを形成する工程と、
を備えることを特徴とするフォトマスクの製造方法。
【請求項２】
透明基板と、前記透明基板の上に形成された第１の薄膜と、前記第１の薄膜の上に形成された第２の薄膜と、を有するマスクブランクスを準備する工程と、
前記第２の薄膜をエッチング加工して第２の薄膜パターンを形成する工程と、
前記第２の薄膜パターンの欠損欠陥部を検出する欠陥検査工程と、
第１のデポジション用ガスを供給しながら第１の電子線を照射することにより、前記欠陥検査工程で検出された前記第２の薄膜パターンの欠損欠陥部に修正材を堆積する修正材堆積工程と、
前記修正材堆積工程により、前記第２の薄膜パターンの欠損欠陥部の周囲に堆積した余剰の修正材を、第１のエッチング用ガスを供給しながら第２の電子線を照射することによりエッチング除去する余剰修正材除去工程と、
前記余剰の修正材を除去した第２の薄膜パターンから露出する前記第１の薄膜をエッチング加工して第１の薄膜パターンを形成する工程と、
を備えることを特徴とするフォトマスクの製造方法。
【請求項３】
透明基板と、前記透明基板の上に形成された第１の薄膜と、前記第１の薄膜の上に形成された第２の薄膜と、を有するマスクブランクスを準備する工程と、
前記第２の薄膜をエッチング加工して第２の薄膜パターンを形成する工程と、
前記第２の薄膜パターンの欠損欠陥部および残渣欠陥部を検出する欠陥検査工程と、
第１のデポジション用ガスを供給しながら第１の電子線を照射することにより、前記欠陥検査工程で検出された前記第２の薄膜パターンの欠損欠陥部に修正材を堆積する修正材堆積工程と、
前記修正材堆積工程により、前記第２の薄膜パターンの欠損欠陥部の周囲に堆積した余剰の修正材を、第１のエッチング用ガスを供給しながら第２の電子線を照射することによりエッチング除去する余剰修正材除去工程と、
前記欠陥検査工程で検出された前記第２の薄膜パターンの残渣欠陥部に、第２のエッチング用ガスを供給しながら第３の電子線を照射することにより、前記第２の薄膜パターンの残渣欠陥部をエッチング除去する残渣欠陥修正工程と、
前記残渣欠陥部をエッチング除去した第２の薄膜パターンから露出する前記第１の薄膜をエッチング加工して第１の薄膜パターンを形成する工程と、
を備えることを特徴とするフォトマスクの製造方法。
【請求項４】
前記修正材堆積工程において、
第２のデポジション用ガスを供給しながら第４の電子線を照射することにより前記欠損欠陥部とは異なる位置の前記第２の薄膜パターンの上に形成した堆積物構造体を位置決め用のマークに用いて、前記第１の電子線を照射する位置を補正して、前記第２の薄膜パターンの欠損欠陥部に修正材を堆積することを特徴とする請求項１乃至請求項３のいずれか一項に記載のフォトマスクの製造方法。
【請求項５】
前記余剰修正材除去工程において、
第２のデポジション用ガスを供給しながら第４の電子線を照射することにより、前記欠損欠陥部とは異なる位置の前記第２の薄膜パターンの上に形成した堆積物構造体を位置決め用のマークに用いて、前記第２の電子線を照射する位置を補正して、前記第２の薄膜パターンの欠損欠陥部の周囲に堆積した余剰の修正材をエッチング除去することを特徴とする請求項２乃至請求項４のいずれか一項に記載のフォトマスクの製造方法。
【請求項６】
前記残渣欠陥修正工程において、
第２のデポジション用ガスを供給しながら第４の電子線を照射することにより、前記残渣欠陥部とは異なる位置の前記第２の薄膜パターンの上に形成した堆積物構造体を位置決め用のマークに用いて、前記第３の電子線を照射する位置を補正して、前記第２の薄膜パターンの残渣欠陥部をエッチング除去することを特徴とする請求項３乃至請求項５のいずれか一項に記載のフォトマスクの製造方法。
【請求項７】
前記第１の薄膜におけるモリブデン（Ｍｏ）とシリコン（Ｓｉ）の原子比（ＡMo／ＡSi）が、０≦ＡMo／ＡSi≦１／１０の関係を満たすことを特徴とする請求項１乃至請求項６のいずれか一項に記載のフォトマスクの製造方法。
【請求項８】
前記第１の薄膜が、シリコン酸化膜（ＳｉＯ）、シリコン窒化膜（ＳｉＮ）、またはシリコン酸化窒化膜（ＳｉＯＮ）のいずれか１種又は複数種からなることを特徴とする請求項１乃至請求項６のいずれか一項に記載のフォトマスクの製造方法。
【請求項９】
前記第２の薄膜がクロム（Ｃｒ）を含む材料から構成されており、前記第１のデポジション用ガスが、クロム（Ｃｒ）を含むガスであることを特徴とする請求項１乃至請求項８のいずれか一項に記載のフォトマスクの製造方法。
【請求項１０】
前記クロム（Ｃｒ）を含むガスがクロムヘキサカルボニル（Ｃｒ（ＣＯ）6）を含むガスであることを特徴とする請求項９に記載のフォトマスクの製造方法。
【請求項１１】
前記第１のエッチング用ガスおよび前記第２のエッチング用ガスが、フッ素（Ｆ）を含むガス、または、塩素（Ｃｌ）を含むガスであることを特徴とする請求項９または請求項１０に記載のフォトマスクの製造方法。
【請求項１２】
前記フッ素（Ｆ）を含むガスがフッ化キセノン（ＸｅＦ2）を含むガスであり、前記塩素（Ｃｌ）を含むガスが塩化ニトロシル（ＮＯＣｌ）を含むガスであることを特徴とする請求項１１に記載のフォトマスクの製造方法。
【請求項１３】
前記第１のエッチング用ガスおよび前記第２のエッチング用ガスが、酸素（Ｏ2）、水蒸気（Ｈ2Ｏ）、二酸化窒素（ＮＯ2）、炭酸アンモニウム（（ＮＨ4）2ＣＯ3）のいずれか１種または２種以上のガスが添加された混合ガスであることを特徴とする請求項１１または請求項１２に記載のフォトマスクの製造方法。
【請求項１４】
前記第２のデポジション用ガスが、クロム（Ｃｒ）を含むガス、または、シリコン（Ｓｉ）を含むガスであることを特徴とする請求項４乃至請求項１３のいずれか一項に記載のフォトマスクの製造方法。
【請求項１５】
前記クロム（Ｃｒ）を含むガスがクロムヘキサカルボニル（Ｃｒ（ＣＯ）6）を含むガスであり、前記シリコン（Ｓｉ）を含むガスがオルトケイ酸テトラエチル（Ｓｉ（ＯＣ2Ｈ5）4）を含むガスであることを特徴とする請求項１４に記載のフォトマスクの製造方法。
【発明の詳細な説明】
【技術分野】
【０００１】
本発明は、半導体素子の製造に用いられるフォトマスクの製造方法に関し、特に、フォトマスクの欠損欠陥修正技術に関するものである。
【背景技術】
【０００２】
現在、半導体素子の高集積化および微細化は、デザインルール４５ｎｍノードから３２ｎｍノードへと進展し、さらに２２ｎｍノード以下の半導体素子の開発が進められている。半導体素子の高集積化および微細化を実現するために、波長１９３ｎｍのＡｒＦエキシマレーザを用いた光学式の投影露光装置により、フォトマスクのマスクパターンを縮小露光してウェハ上にレジストパターンを形成するフォトリソグラフィ技術が使われている。
【０００３】
フォトリソグラフィ技術に用いられるフォトマスク（レチクルとも称する）には、透明基板上にクロム（Ｃｒ）等から構成される遮光膜を形成し、光を透過させる部分と遮光する部分でパターンを構成したバイナリ型のフォトマスク（以後、バイナリマスクとも言う）の他に、光の干渉を利用した位相シフト効果により解像度向上を図る位相シフトマスクがある。
この位相シフトマスクには、マスクパターンを挟んで交互に光の位相が反転する構成のレベンソン型位相シフトマスク、光を透過させる部分と半透過させる部分で位相が反転する構成のハーフトーン型位相シフトマスク、クロムなどの遮光層を設けないクロムレス型位相シフトマスクなどがある。中でも、ハーフトーン型マスクは、特殊なパターンのシフタが不要であることや、従来のマスクデータを利用してマスク製作ができることから、多用されている。
【０００４】
上記のハーフトーン型位相シフトマスクは、通常の構成として、透明基板上に半透明膜からなるマスクパターン（以後、半透明マスクパターンとも言う）を有するものであり、この半透明マスクパターンが設けられた部分を透過する光と、透明基板が露出する部分を透過する光の位相が反転するように設計されている。
このようなハーフトーン型位相シフトマスクにおいては、半透明マスクパターンが設けられた部分と透明基板が露出する部分との境界部で位相反転による光強度低下が生じ、光強度分布の裾の拡がりを抑えることができる。半透明マスクパターンの材料には、主にモリブデンシリサイド（ＭｏＳｉ）を含む化合物、例えば、酸化窒化モリブデンシリサイド（ＭｏＳｉＯＮ）等が広く用いられている（例えば、特許文献１）。
【０００５】
ここで、位相シフトマスクを含むフォトマスクの製造においては、マスクパターンに不要な余剰部分である残渣欠陥（黒欠陥とも呼ばれる）を生じることがあり、この残渣欠陥部を除去する工程を黒欠陥修正工程と呼んでいる。
また、必要なマスクパターンの一部が失われた欠損欠陥（白欠陥とも呼ばれる）を生じることがあり、この欠損欠陥部に対して、例えば、デポジション用ガスと電子線を用いて修正材を堆積する工程を、白欠陥修正工程と呼んでいる。
【０００６】
位相シフトマスクを含むフォトマスクの製造工程には、多くの複雑な工程が含まれており、そのマスクパターンは極めて微細なものであることから、上記のような欠陥を全く発生させないことは、技術的にも製造コスト的にも困難である。それゆえ、位相シフトマスクを含むフォトマスクの製造において上記のような欠陥の修正は必須の工程になっている（例えば、特許文献２）。
【先行技術文献】
【特許文献】
【０００７】
【特許文献１】特開２０１３−１１９００号公報
【特許文献２】特開２００４−２９４６１３号公報
【発明の概要】
【発明が解決しようとする課題】
【０００８】
しかしながら、上記の欠損欠陥の修正においては、堆積する修正材にマスクパターンと同等の光学特性、耐光性、洗浄耐性等が求められることから、その要求を満たすことには困難性を伴っていた。
特に、従来のハーフトーン型位相シフトマスクにおいては、上記のように、半透明マスクパターンがモリブデンシリサイド（ＭｏＳｉ）を含む化合物から構成されているが、このモリブデンシリサイド（ＭｏＳｉ）を堆積可能なデポジション用ガスが無いことから、モリブデンシリサイド（ＭｏＳｉ）とは異なる材料を修正材として利用するしかなく、光学特性、耐光性、および洗浄耐性のいずれにおいても、要求に対して不十分であり問題になっていた。
【０００９】
本発明は、上記実情に鑑みてなされたものであり、マスクパターンを構成する材料と同等の光学特性、耐光性、洗浄耐性を有する修正材を要せずに、欠損欠陥の修正を可能とし、欠損欠陥の無いフォトマスクを製造することが可能な、フォトマスクの製造方法を提供することを目的とする。
【課題を解決するための手段】
【００１０】
本発明者は、種々研究した結果、第１の薄膜の上に、前記第１の薄膜よりも欠陥修正容易な第２の薄膜を形成し、この第２の薄膜を加工して第２の薄膜パターンを形成した段階で欠陥検査を行い、検出した第２の薄膜パターンの欠損欠陥部を修正し、この欠陥修正した第２の薄膜パターンから露出する第１の薄膜をエッチング加工して第１の薄膜パターンを形成することで、上記課題を解決できることを見出して本発明を完成したものである。
【００１１】
すなわち、本発明の請求項１に係る発明は、透明基板と、前記透明基板の上に形成された第１の薄膜と、前記第１の薄膜の上に形成された第２の薄膜と、を有するマスクブランクスを準備する工程と、前記第２の薄膜をエッチング加工して第２の薄膜パターンを形成する工程と、前記第２の薄膜パターンの欠損欠陥部を検出する欠陥検査工程と、第１のデポジション用ガスを供給しながら第１の電子線を照射することにより、前記欠陥検査工程で検出された前記第２の薄膜パターンの欠損欠陥部に修正材を堆積する修正材堆積工程と、前記修正材を堆積した第２の薄膜パターンから露出する前記第１の薄膜をエッチング加工して第１の薄膜パターンを形成する工程と、を備えることを特徴とするフォトマスクの製造方法である。
【００１２】
また、本発明の請求項２に係る発明は、透明基板と、前記透明基板の上に形成された第１の薄膜と、前記第１の薄膜の上に形成された第２の薄膜と、を有するマスクブランクスを準備する工程と、前記第２の薄膜をエッチング加工して第２の薄膜パターンを形成する工程と、前記第２の薄膜パターンの欠損欠陥部を検出する欠陥検査工程と、第１のデポジション用ガスを供給しながら第１の電子線を照射することにより、前記欠陥検査工程で検出された前記第２の薄膜パターンの欠損欠陥部に修正材を堆積する修正材堆積工程と、前記修正材堆積工程により、前記第２の薄膜パターンの欠損欠陥部の周囲に堆積した余剰の修正材を、第１のエッチング用ガスを供給しながら第２の電子線を照射することによりエッチング除去する余剰修正材除去工程と、前記余剰の修正材を除去した第２の薄膜パターンから露出する前記第１の薄膜をエッチング加工して第１の薄膜パターンを形成する工程と、を備えることを特徴とするフォトマスクの製造方法である。
【００１３】
また、本発明の請求項３に係る発明は、透明基板と、前記透明基板の上に形成された第１の薄膜と、前記第１の薄膜の上に形成された第２の薄膜と、を有するマスクブランクスを準備する工程と、前記第２の薄膜をエッチング加工して第２の薄膜パターンを形成する工程と、前記第２の薄膜パターンの欠損欠陥部および残渣欠陥部を検出する欠陥検査工程と、第１のデポジション用ガスを供給しながら第１の電子線を照射することにより、前記欠陥検査工程で検出された前記第２の薄膜パターンの欠損欠陥部に修正材を堆積する修正材堆積工程と、前記修正材堆積工程により、前記第２の薄膜パターンの欠損欠陥部の周囲に堆積した余剰の修正材を、第１のエッチング用ガスを供給しながら第２の電子線を照射することによりエッチング除去する余剰修正材除去工程と、前記欠陥検査工程で検出された前記第２の薄膜パターンの残渣欠陥部に、第２のエッチング用ガスを供給しながら第３の電子線を照射することにより、前記第２の薄膜パターンの残渣欠陥部をエッチング除去する残渣欠陥修正工程と、前記残渣欠陥部をエッチング除去した第２の薄膜パターンから露出する前記第１の薄膜をエッチング加工して第１の薄膜パターンを形成する工程と、を備えることを特徴とするフォトマスクの製造方法である。
【００１４】
また、本発明の請求項４に係る発明は、前記修正材堆積工程において、第２のデポジション用ガスを供給しながら第４の電子線を照射することにより前記欠損欠陥部とは異なる位置の前記第２の薄膜パターンの上に形成した堆積物構造体を位置決め用のマークに用いて、前記第１の電子線を照射する位置を補正して、前記第２の薄膜パターンの欠損欠陥部に修正材を堆積することを特徴とする請求項１乃至請求項３のいずれか一項に記載のフォトマスクの製造方法である。
【００１５】
また、本発明の請求項５に係る発明は、前記余剰修正材除去工程において、第２のデポジション用ガスを供給しながら第４の電子線を照射することにより、前記欠損欠陥部とは異なる位置の前記第２の薄膜パターンの上に形成した堆積物構造体を位置決め用のマークに用いて、前記第２の電子線を照射する位置を補正して、前記第２の薄膜パターンの欠損欠陥部の周囲に堆積した余剰の修正材をエッチング除去することを特徴とする請求項２乃至請求項４のいずれか一項に記載のフォトマスクの製造方法である。
【００１６】
また、本発明の請求項６に係る発明は、前記残渣欠陥修正工程において、第２のデポジション用ガスを供給しながら第４の電子線を照射することにより、前記残渣欠陥部とは異なる位置の前記第２の薄膜パターンの上に形成した堆積物構造体を位置決め用のマークに用いて、前記第３の電子線を照射する位置を補正して、前記第２の薄膜パターンの残渣欠陥部をエッチング除去することを特徴とする請求項３乃至請求項５のいずれか一項に記載のフォトマスクの製造方法である。
【００１７】
また、本発明の請求項７に係る発明は、前記第１の薄膜におけるモリブデン（Ｍｏ）とシリコン（Ｓｉ）の原子比（ＡMo／ＡSi）が、０≦ＡMo／ＡSi≦１／１０の関係を満たすことを特徴とする請求項１乃至請求項６のいずれか一項に記載のフォトマスクの製造方法である。
【００１８】
また、本発明の請求項８に係る発明は、前記第１の薄膜が、シリコン酸化膜（ＳｉＯ）、シリコン窒化膜（ＳｉＮ）、またはシリコン酸化窒化膜（ＳｉＯＮ）のいずれか１種又は複数種からなることを特徴とする請求項１乃至請求項６のいずれか一項に記載のフォトマスクの製造方法である。
【００１９】
また、本発明の請求項９に係る発明は、前記第２の薄膜がクロム（Ｃｒ）を含む材料から構成されており、前記第１のデポジション用ガスが、クロム（Ｃｒ）を含むガスであることを特徴とする請求項１乃至請求項８のいずれか一項に記載のフォトマスクの製造方法である。
【００２０】
また、本発明の請求項１０に係る発明は、前記クロム（Ｃｒ）を含むガスがクロムヘキサカルボニル（Ｃｒ（ＣＯ）6）を含むガスであることを特徴とする請求項９に記載のフォトマスクの製造方法である。
【００２１】
また、本発明の請求項１１に係る発明は、前記第１のエッチング用ガスおよび前記第２のエッチング用ガスが、フッ素（Ｆ）を含むガス、または、塩素（Ｃｌ）を含むガスであることを特徴とする請求項９または請求項１０に記載のフォトマスクの製造方法である。
【００２２】
また、本発明の請求項１２に係る発明は、前記フッ素（Ｆ）を含むガスがフッ化キセノン（ＸｅＦ2）を含むガスであり、前記塩素（Ｃｌ）を含むガスが塩化ニトロシル（ＮＯＣｌ）を含むガスであることを特徴とする請求項１１に記載のフォトマスクの製造方法である。
【００２３】
また、本発明の請求項１３に係る発明は、前記第１のエッチング用ガスおよび前記第２のエッチング用ガスが、酸素（Ｏ2）、水蒸気（Ｈ2Ｏ）、二酸化窒素（ＮＯ2）、炭酸アンモニウム（（ＮＨ4）2ＣＯ3）のいずれか１種または２種以上のガスが添加された混合ガスであることを特徴とする請求項１１または請求項１２に記載のフォトマスクの製造方法である。
【００２４】
また、本発明の請求項１４に係る発明は、前記第２のデポジション用ガスが、クロム（Ｃｒ）を含むガス、または、シリコン（Ｓｉ）を含むガスであることを特徴とする請求項４乃至請求項１３のいずれか一項に記載のフォトマスクの製造方法である。
【００２５】
また、本発明の請求項１５に係る発明は、前記クロム（Ｃｒ）を含むガスがクロムヘキサカルボニル（Ｃｒ（ＣＯ）6）を含むガスであり、前記シリコン（Ｓｉ）を含むガスがオルトケイ酸テトラエチル（Ｓｉ（ＯＣ2Ｈ5）4）を含むガスであることを特徴とする請求項１４に記載のフォトマスクの製造方法である。
【発明の効果】
【００２６】
本発明によれば、マスクパターンを構成する材料に制限されずに、欠損欠陥の修正を可能とし、欠損欠陥の無いフォトマスクを製造することができる。
【図面の簡単な説明】
【００２７】
【図１】本発明に係るフォトマスクの製造方法の一例を示すフローチャートである。
【図２】本発明に係るフォトマスクの製造方法の第１の実施形態の一例を示す概略工程図である。
【図３】本発明に係るフォトマスクの製造方法の第１の実施形態の他の例を示す概略工程図である。
【図４】本発明に係る欠損欠陥の形態例と修正方法の一例を示す説明図である。
【図５】本発明に係る欠損欠陥の他の形態例と修正方法の一例を示す説明図である。
【図６】図５に続く本発明に係る欠損欠陥の他の形態例と修正方法の一例を示す説明図である。
【図７】本発明に係るフォトマスクの製造方法の第２の実施形態の一例を示す概略工程図である。
【図８】図７に続く本発明に係るフォトマスクの製造方法の第２の実施形態の一例を示す概略工程図である。
【図９】本発明に係るフォトマスクの製造方法の第２の実施形態の他の例を示す概略工程図である。
【図１０】図９に続く本発明に係るフォトマスクの製造方法の第２の実施形態の他の例を示す概略工程図である。
【図１１】本発明に係る残渣欠陥の形態例を示す説明図である。
【図１２】本発明に係るフォトマスクの製造方法の第３の実施形態の一例を示す概略工程図である。
【図１３】図１２に続く本発明に係るフォトマスクの製造方法の第３の実施形態の一例を示す概略工程図である。
【図１４】本発明に係る位相シフトマスクの構成例を示す概略断面図である。
【発明を実施するための形態】
【００２８】
以下、本発明に係るフォトマスクの製造方法について説明する。
【００２９】
（フォトマスクの製造方法）
図１は、本発明に係るフォトマスクの製造方法の一例を示すフローチャートである。
図１に示すように、本発明に係るフォトマスクの製造方法は、透明基板の上に第１の薄膜が形成され、その上に第２の薄膜が形成されたマスクブランクスを準備する工程（Ｓ１）、工程Ｓ１で準備したマスクブランクスの第２の薄膜を、エッチング加工して第２の薄膜パターンを形成する工程（Ｓ２）、工程Ｓ２で形成した第２の薄膜パターンの欠損欠陥部を検出する欠陥検査工程（Ｓ３）、工程Ｓ３で検出した第２の薄膜パターンの欠損欠陥部を修正する欠陥修正工程（Ｓ４）、工程Ｓ４で修正した第２の薄膜パターンから露出する第１の薄膜をエッチング加工して、第１の薄膜パターンを形成する工程（Ｓ５）、の各工程を順に備えている。
【００３０】
ここで、上記のフォトマスクがハーフトーン型の位相シフトマスクの場合には、半透明層が上記の第１の薄膜に相当し、上記のフォトマスクがバイナリマスクの場合には、遮光膜が上記の第１の薄膜に相当する。
また、第２の薄膜は、第１の薄膜をエッチング加工して第１の薄膜パターンを形成する際に、エッチングマスクとして作用するものである。
なお、本発明においては、第１の薄膜と第２の薄膜との間に他の層が存在しても良い。
例えば、第１の薄膜が半透明層で、第２の薄膜がハードマスクであり、第１の薄膜と第２の薄膜の間に、遮光膜やエッチングストッパー層が存在する形態であっても良い。
また、透明基板と第１の薄膜の間や、第２の薄膜の上に他の層が存在しても良い。
例えば、第１の薄膜の下にエッチングストッパー層などが存在する形態であっても良い。
また、例えば、第２の薄膜が遮光膜としても作用する場合は、第２の薄膜の上に、この第２の薄膜を加工するためのハードマスク層がする形態であっても良い。
【００３１】
ここで、従来の位相シフトマスクの製造方法においては、半透明マスクパターンを形成した後に、半透明マスクパターンを検査して半透明マスクパターンの欠損欠陥部を検出し、検出した半透明マスクパターンの欠損欠陥部を修正していた。
【００３２】
一方、本発明においては、上記のように、半透明層の上に形成した第２の薄膜パターンを検査して第２の薄膜パターンの欠損欠陥部を検出し（Ｓ３）、検出した第２の薄膜パターンの欠損欠陥部を修正し（Ｓ４）、その後、上記の欠損欠陥部を修正した第２の薄膜パターンから露出する第１の薄膜をエッチング加工することで、欠損欠陥のない第１の薄膜パターンを形成する（Ｓ５）。
それゆえ、本発明においては、第１の薄膜パターン（すなわち、マスクパターン）を構成する材料に制限されずに、欠損欠陥の無いフォトマスクを製造することが可能となる。
以下、本発明の実施形態について、工程図を用いてより詳しく説明する。
【００３３】
（第１の実施形態）
まず、本発明に係るフォトマスクの製造方法の第１の実施形態について、図２を用いて説明する。
【００３４】
＜マスクブランクス準備工程＞
図２（ａ）に示すように、本実施形態においては、まず、透明基板１１と、透明基板１１の上に形成された第１の薄膜１２Ａと、第１の薄膜１２Ａの上に形成された第２の薄膜１３Ａと、を有するマスクブランクスを準備する。
【００３５】
［透明基板］
透明基板１１としては、ＡｒＦエキシマレーザ等の露光光を高い透過率で透過する材料であれば用いることができ、例えば、合成石英ガラス、蛍石、フッ化カルシウムなどを挙げることができるが、中でも、従来の位相シフトマスクにおける実績から、合成石英ガラスを好適に用いることができる。
【００３６】
［第１の薄膜］
第１の薄膜１２Ａは、上記のフォトマスクがハーフトーン型の位相シフトマスクの場合には、ＡｒＦエキシマレーザ等の露光光の位相及び透過率を制御するハーフトーン層として作用する半透明層に相当する。
第１の薄膜１２Ａが上記の半透明層に相当する場合、位相に関しては、この第１の薄膜１２Ａから形成される第１の薄膜パターン１２の部分を透過する露光光と、透明基板１１が露出する部分を透過する露光光の位相が反転するように設計されている。
【００３７】
一方、上記のフォトマスクがバイナリマスクの場合には、第１の薄膜１２Ａは、遮光膜に相当する。この場合、第１の薄膜１２Ａは、通常、露光光に対する光学濃度の値が概ね３となるように設計されている。
【００３８】
本発明においては、第１の薄膜パターン（すなわち、マスクパターン）を構成する材料に制限されずに、欠損欠陥の修正を可能とし、欠損欠陥の無いフォトマスクを製造することができる。
それゆえ、第１の薄膜１２Ａの材料としては、例えば、従来のＡｒＦエキシマレーザ用ハーフトーン型位相シフトマスクの半透明層やバイナリマスクの遮光膜に用いられてきたものを適用することができる。
さらに、本発明においては、従来とは異なる材料であっても、マスクパターンとしてエッチング加工可能な材料であれば、第１の薄膜１２Ａの材料として用いることができる。
【００３９】
例えば、第１の薄膜１２Ａとして、モリブデンシリサイド（ＭｏＳｉ）系材料であるモリブデンシリサイド酸化膜（ＭｏＳｉＯ）、モリブデンシリサイド窒化膜（ＭｏＳｉＮ）、モリブデンシリサイド酸化窒化膜（ＭｏＳｉＯＮ）などを用いることができる。
【００４０】
ただし、従来の組成比のモリブデンシリサイド（ＭｏＳｉ）系材料から構成される半透明マスクパターンは、ＡｒＦエキシマレーザ露光に対する耐光性が十分でなく、露光時間に伴ってマスク寸法が変化してしまうという問題があった。
これは、半透明層にモリブデン（Ｍｏ）が多く含まれる場合には、シリコン（Ｓｉ）の酸化が促進されてしまい、その結果、半透明マスクパターン表面にシリコン酸化膜が成長してマスク寸法が変化してしまうものと考えられている。
【００４１】
それゆえ、本発明においては、第１の薄膜１２Ａにおけるモリブデン（Ｍｏ）とシリコン（Ｓｉ）の原子比（ＡMo／ＡSi）が、
０≦ＡMo／ＡSi≦１／１０
の関係を満たすものが好ましい。
上記の関係を満たすものであれば、この第１の薄膜１２Ａをエッチング加工することで、ＡｒＦエキシマレーザ露光における耐光性が高く、寸法安定性の高い第１の薄膜パターンを形成することができるからである。
なお、この耐光性を向上させた第１の薄膜パターン１２は、上記の材料組成を改良した第１の薄膜１２Ａに、従来と同様のフッ素系ガスを用いたドライエッチング加工を施すことにより形成することができる。
【００４２】
上記の関係を満たす組成比の第１の薄膜１２Ａの形成方法としては、例えば、モリブデンとシリコンとの混合ターゲット、または、モリブデンを含まないシリコンターゲットを適宜用いて、アルゴンと窒素と酸素の混合ガス雰囲気で、反応性スパッタリング法により形成することができる。
【００４３】
また、本発明においては、第１の薄膜１２Ａとして、モリブデン（Ｍｏ）を含まない、シリコン酸化膜（ＳｉＯ）、シリコン窒化膜（ＳｉＮ）、またはシリコン酸化窒化膜（ＳｉＯＮ）のいずれか１種又は複数種からなる薄膜を好適に用いることができる。
【００４４】
ＡｒＦエキシマレーザ用ハーフトーン型位相シフトマスクの半透明層を、上記の材料からなる薄膜で構成することにより、ＡｒＦエキシマレーザ露光における耐光性が高く、寸法安定性の高い半透明マスクパターンを形成することができるからである。また、上記の材料からなる薄膜であれば、洗浄耐性も高いものとすることができる。
【００４５】
さらに、ＡｒＦエキシマレーザ用ハーフトーン型位相シフトマスクの半透明層を、上記の材料からなる薄膜で構成することにより、光透過率を１５％以上とすることもでき、従来の６％の光透過率を有する半透明層に比べて、位相効果をより顕著にして、転写像のコントラストをより向上させることもできる。
なお、上記の材料を第１の薄膜１２Ａとして用いる場合には、フッ素系ガスを用いたドライエッチング加工を施すことにより、第１の薄膜パターン１２を形成することができる。
【００４６】
上記の材料からなる第１の薄膜１２Ａの形成方法としては、例えば、モリブデンを含まないシリコンターゲットを用い、アルゴンに酸素や窒素を適宜含ませた混合ガス雰囲気で、反応性スパッタリング法により形成することができる。
【００４７】
［第２の薄膜］
第２の薄膜１３Ａは、第１の薄膜１２Ａをエッチング加工して第１の薄膜パターン１２を形成する際の、エッチングマスクとして作用する第２の薄膜パターン１３を形成するためのものである。
上記のように、第１の薄膜１２Ａは主にフッ素系ガスを用いたドライエッチングで加工されることから、第２の薄膜１３Ａは、フッ素系ガスを用いたドライエッチングに対して耐性を有する材料から構成されていることが好ましい。
この第２の薄膜１３Ａを構成する材料の具体例としては、Ｃｒ、ＣｒＯ、ＣｒＮ、ＣｒＮＯ等のクロム系の材料や、Ｔａ、ＴａＯ、ＴａＮ、ＴａＮＯ等のタンタル系の材料を挙げることができる。
なお、第２の薄膜１３Ａは同一材料から構成される単層構造であってもよく、２種以上の異なる材料から構成される多層構造であってもよい。
【００４８】
第２の薄膜１３Ａの膜厚は、第１の薄膜パターン１２を形成する際のエッチングマスクとしての作用に足りる厚さを有していれば良いが、過度に厚い場合は、第２の薄膜パターン１３を微細なパターンとすることが困難になる。
それゆえ、第２の薄膜１３Ａの膜厚は、第１の薄膜パターン１２のパターンサイズにもよるが、３ｎｍ〜５０ｎｍ程度の範囲であることが好ましい。
【００４９】
第２の薄膜１３Ａの形成は、従前公知の真空成膜の方法が適用でき、例えば第２の薄膜１３Ａがクロム膜（Ｃｒ）の場合は、クロムのターゲットを用い、アルゴンガス雰囲気で、反応性スパッタリング法により形成することができる。
【００５０】
＜第２の薄膜パターン形成工程＞
次に、図２（ｂ）に示すように、第２の薄膜１３Ａをエッチング加工して第２の薄膜パターン１３を形成する。
この第２の薄膜パターン１３の形成方法としては、フォトマスクの製造において用いられる従前公知の方法、例えば、電子線描画によるリソグラフィ技術を好適に用いることができる。
また、第２の薄膜１３Ａをエッチング加工する方法としては、例えば、第２の薄膜１３Ａがクロム系材料から構成されている場合は、塩素系ガスと酸素ガスの混合ガスを用いたドライエッチングの方法を用いることができ、第２の薄膜１３Ａがタンタル系材料から構成されている場合は、塩素系ガスを用いたドライエッチングの方法を用いることができる。
【００５１】
ここで、図２（ｂ）に示す例においては、第２の薄膜パターン１３は、３本の１：１ラインアンドスペースパターンであり、中央のラインパターンの中央部に欠損欠陥部２１が生じている例を示している。
なお、図２（ｂ）に示す例においては、煩雑になるのを避けるため、欠損欠陥部が１箇所の例を示しているが、通常、欠損欠陥部は複数生じることが多い。
【００５２】
＜第２の薄膜パターン欠陥検査工程＞
煩雑になるのを避けるため図示は省略するが、本発明においては、図２（ｂ）に示す第２の薄膜パターン１３の形成工程の後であって、図２（ｃ）に示す欠損欠陥部２１の修正工程の前に、欠損欠陥部２１を検出する欠陥検査を行う。
【００５３】
ここで、従来のハーフトーン型位相シフトマスクの欠損欠陥検査は、透明基板上の半透明マスクパターンを透過光や反射光により検査していた。
一方、本発明においては、第１の薄膜１２Ａ上の第２の薄膜パターン１３を検査することになるが、例えば、第１の薄膜１２Ａが半透明層の場合は、第１の薄膜１２Ａも従来の欠陥検査に用いられてきた検査光を一部透過するため、第１の薄膜１２Ａと第２の薄膜パターン１３の透過率の差を利用して、既存のフォトマスク用欠陥検査装置を用いて、第２の薄膜パターン１３の欠損欠陥部２１を検出することができる。
また、第１の薄膜１２Ａが遮光膜の場合は、反射光を用いて、第１の薄膜１２Ａと第２の薄膜パターン１３の反射率の差を利用して、既存のフォトマスク用欠陥検査装置を用いて、第２の薄膜パターン１３の欠損欠陥部２１を検出することができる。
【００５４】
＜第２の薄膜パターン欠陥修正工程＞
次に、図２（ｂ）までの工程で得られた中間製造物を欠陥修正装置に配置し、図２（ｃ）及び（ｄ）に示すように、第１のデポジション用ガス３１を供給しながら、第１の電子線４１を照射することにより、上記の欠陥検査工程で検出された第２の薄膜パターン１３の欠損欠陥部２１に修正材５１を堆積する。
【００５５】
本発明において、第１のデポジション用ガス３１には、第１の薄膜１２Ａをエッチング加工する際のエッチングに耐性を有する材料を堆積できるものであれば用いることができるが、中でもクロム（Ｃｒ）を含むガスを好適に用いることができる。ここで、クロム（Ｃｒ）を含むガスとしては、クロムヘキサカルボニル（Ｃｒ（ＣＯ）6）を含むガスを挙げることができる。
【００５６】
なお、本発明において、上記の欠損欠陥部の修正に用いる欠陥修正装置には、従来のフォトマスクの欠損欠陥を、デポジション用ガスと電子線を用いた部分デポジションの方法で修正していた既存の装置を用いることができる。
【００５７】
＜第１の薄膜パターン形成工程＞
上記のようにして、検出された全ての欠損欠陥部を修正した後は、図２（ｅ）に示すように、修正された第２の薄膜パターン１３から露出する第１の薄膜１２Ａをエッチング加工して、第１の薄膜パターン１２を形成し、その後、図２（ｆ）に示すように、第２の薄膜パターン１３及び修正材５１を除去してフォトマスク１を得る。
ここで、第１の薄膜１２Ａが、シリコン（Ｓｉ）を含む材料から構成される場合には、フッ素系ガス、例えば、ＳＦ6、ＣＦ4、ＣＨＦ3、Ｃ2Ｆ6や、これらの混合ガス、あるいはこれらのガスに酸素を混合したガスをエッチングガスとして用いることによりドライエッチングを行い、パターン形成することができる。
【００５８】
なお、修正材５１が第２の薄膜パターン１３を構成する材料と同じ材料から構成されている場合には、第２の薄膜パターン１３を除去する工程で修正材５１も除去されるため、修正材５１を除去するための工程を追加する必要は無い。
【００５９】
上述のように、本発明に係るフォトマスクの製造方法においては、従来のような半透明マスクパターンを直接修正する方法を用いずに、第１の薄膜パターン１２を形成する工程の前の、第２の薄膜パターン１３を形成した段階で欠陥検査を行い、検出した欠損欠陥部２１を修正し、欠陥修正した第２の薄膜パターン１３をエッチングマスクとして用いて第１の薄膜１２Ａをエッチング加工して、第１の薄膜パターン１２を形成するため、第１の薄膜パターン１２（すなわち、マスクパターン）を構成する材料に制限されずに、欠損欠陥の修正を可能とし、欠損欠陥の無いフォトマスクを製造することができる。
【００６０】
＜ドリフト補正＞
本発明においては、欠損欠陥修正時の第１の電子線４１のドリフトを補正して、高い位置精度で欠損欠陥部２１を修正することもできる。
【００６１】
上述のように、従来のハーフトーン型位相シフトマスクの白欠陥修正工程においては、透明基板上の半透明マスクパターンの欠損欠陥部を、主に、デポジション用ガスと電子線を用いた部分デポジションの方法で修正していた。
ここで、透明基板には絶縁性の合成石英ガラスが主に用いられており、半透明マスクパターンには導電性を有するモリブデンシリサイド（ＭｏＳｉ）を含む化合物が主に用いられていたことから、欠損欠陥部に電子線を照射し続けていると、欠損欠陥部が帯電し、電子線がドリフトしてしまうという問題があった。
それゆえ、半透明マスクパターンの欠損欠陥部を、高い位置精度で修正するためには、電子線がドリフトしてしまうことを補正しながら修正する必要があった。
【００６２】
一方、本発明においては、図２（ｃ）に示すように、第１の薄膜１２Ａ上の第２の薄膜パターン１３の欠損欠陥部２１を第１の電子線４１の照射により修正するため、例えば、第１の薄膜１２Ａが導電性を有するモリブデンシリサイド系材料から構成される場合には、電子線照射される欠損欠陥部２１は、導電性を有する第１の薄膜１２Ａと電気的に接触していることから、従来に比べて帯電が生じにくいことになる。
しかしながら、第１の薄膜１２Ａを構成する材料と、欠損欠陥部２１を有する第２の薄膜パターン１３を構成する材料の間の導電率に差がある場合は、その差に応じて帯電が生じる。
【００６３】
また、第１の薄膜１２Ａとして、モリブデン（Ｍｏ）を含まない、酸化シリコン（ＳｉＯ）、窒化シリコン（ＳｉＮ）、または酸窒化シリコン（ＳｉＯＮ）のいずれか１種からなる薄膜を用いる場合は、上記の薄膜は絶縁性であるため、欠損欠陥部に電子線を照射し続けていると、欠損欠陥部が帯電し、電子線がドリフトしてしまうおそれがある。
【００６４】
それゆえ、本発明において、欠陥修正時の第１の電子線４１のドリフトを補正することは、より高い位置精度で修正を行える点で有益である。
【００６５】
本発明において、上記第１の電子線４１のドリフトを補正して、高い位置精度で欠損欠陥部２１を修正するには、例えば、上記の図２（ｃ）〜（ｆ）に示す工程に変えて、図３（ａ）〜（ｆ）に示す工程に従ってフォトマスクを製造する方法を適用することができる。
この場合も、まず、上記の図２（ａ）〜（ｂ）に示す各工程を経て第２の薄膜パターン１３を形成し、欠損欠陥部２１を検出する欠陥検査を行う。
【００６６】
次に、図２（ｂ）までの工程で得られた中間製造物を欠陥修正装置に配置し、図３（ａ）に示すように、第２のデポジション用ガス３２を供給しながら第４の電子線４４を照射することにより、図３（ｂ）に示すように、欠損欠陥部２１とは異なる位置の第２の薄膜パターン１３の上に、堆積物構造体６１を形成する。
【００６７】
ここで本発明においては、後述するように、最終的に得られるフォトマスク１には、堆積物構造体６１が残らない。それゆえ、堆積物構造体６１を構成する材料、すなわち、上記の第２のデポジション用ガス３２の材料には、第１の電子線４１のドリフトを補正するためのマークとして作用することができる物であれば、特に制限されず用いることができる。
【００６８】
例えば、本発明においては、上記の第２のデポジション用ガス３２として、クロム（Ｃｒ）を含むガス、または、シリコン（Ｓｉ）を含むガスを好適に用いることができる。
ここで、クロム（Ｃｒ）を含むガスとしては、クロムヘキサカルボニル（Ｃｒ（ＣＯ）6）を含むガスを、シリコン（Ｓｉ）を含むガスとしては、オルトケイ酸テトラエチル（Ｓｉ（ＯＣ2Ｈ5）4）を含むガスを、それぞれ挙げることができる。
【００６９】
次に、図３（ｃ）に示すように、第１のデポジション用ガス３１を供給しながら、欠損欠陥部２１に第１の電子線４１を照射することにより、図３（ｄ）に示すように、欠損欠陥部２１に修正材５１を堆積する。
【００７０】
ここで、第１の電子線４１の照射を連続的に続けることにより欠損欠陥部２１が帯電し、第１の電子線４１がドリフトして欠陥修正の位置精度が劣化することを防ぐために、予め形成しておいた堆積物構造体６１を位置決め用のマークに用いて、定期的に位置補正する。
【００７１】
上記のようにして、検出された全ての欠損欠陥部を修正した後は、図３（ｅ）に示すように、第２の薄膜パターン１３から露出する第１の薄膜１２Ａをエッチング加工して、第１の薄膜パターン１２を形成し、その後、図３（ｆ）に示すように、第２の薄膜パターン１３及び堆積物構造体６１を除去して、本発明に係るフォトマスク１を得る。
【００７２】
ここで、従来のハーフトーン型位相シフトマスクの白欠陥修正工程においては、上記の堆積物構造体６１に相当する堆積物は、欠損欠陥部とは異なる位置の半透明マスクパターンの上に形成され、通常、その後除去されないことから、異物発生の原因となるおそれがあった。また、上記の堆積物構造体６１に相当する堆積物を除去するには、その除去のための工程を経る必要があり、工程が増加して製造に時間がかかり、製造コストも増大化するという不具合があった。
【００７３】
一方、本発明においては、堆積物構造体６１は第２の薄膜パターン１３の上に形成され、この第２の薄膜パターン１３は最終的に除去されることから、特に工程を増やすことなく、第２の薄膜パターン１３を除去する工程で堆積物構造体６１も除去することができる。
そして、堆積物構造体６１が除去されることにより、本発明に係るフォトマスク１においては、従来よりも異物発生のおそれが低減したものとすることができる。
【００７４】
（第２の実施形態）
次に、本発明に係るフォトマスクの製造方法の第２の実施形態について説明する。
【００７５】
図４〜図６は本発明に係る欠損欠陥の形態例と修正方法の例を示す説明図である。
より詳しくは、図４（ａ）の上側の図は、ピンホール形態の欠損欠陥部２１近傍の概略平面図であり、その下側の図は上側の図のＡ−Ａ断面図である。また、図４（ｂ）の上側の図は、図４（ａ）の欠損欠陥部２１に修正材５１を堆積させた状態を示す概略平面図であり、その下側の図は上側の図のＢ−Ｂ断面図である。
【００７６】
同様に、図５（ａ）の上側の図は、第２の薄膜パターン１３のエッジに生じた欠損欠陥部２２近傍の概略平面図であり、その下側の図は上側の図のＣ−Ｃ断面図である。また、図５（ｂ）の上側の図は、図５（ａ）の欠損欠陥部２１に修正材５１を堆積させた状態を示す概略平面図であり、その下側の図は上側の図のＤ−Ｄ断面図である。
【００７７】
一方、図６は、図５に続く欠損欠陥の形態例と修正方法の一例を示す説明図である。ここで図６（ａ）は、図５（ａ）と同じであり、図６（ｂ）は、欠損欠陥部２２の周囲に堆積した余剰の修正材をエッチング除去した状態を示す概略平面図であり、その下側の図は上側の図のＥ−Ｅ断面図である。
【００７８】
例えば、図４（ａ）に示すように、第２の薄膜パターン１３生じた欠損欠陥部２１の形態がピンホールである場合には、図４（ｂ）に示すように、本発明において堆積させる修正材５１は、垂直方向、水平方向のいずれにおいても、欠損欠陥部２１よりも大きくなるように堆積させることができる。
【００７９】
上記のように、欠損欠陥部２１の形態がピンホールである場合には、修正材５１によって欠損欠陥部２１を確実に埋めることが重要であり、程度にもよるが、欠損欠陥部２１よりも大きくなるように修正材５１を堆積させても、通常、この修正材５１の大きさが第１の薄膜パターン１２の寸法に影響することはなく、かつ、修正材５１は、上記のように第１の薄膜パターン１２の形成後、第２の薄膜パターン１３と共に除去されるからである。
【００８０】
一方、図５（ａ）に示すように、欠損欠陥部２２が第２の薄膜パターン１３のエッジに生じている場合には、図５（ｂ）に示すように、水平方向において欠損欠陥部２２よりも大きくなるように修正材５１を堆積させてしまうと、本来の第２の薄膜パターン１３のエッジ位置よりも修正材５１がはみ出してしまい、この修正材５１の余剰の部分によって、第１の薄膜パターン１２の寸法が設計通りに形成されなくなるという不具合が生じる。
【００８１】
より詳しくは、例えば図５（ａ）に示すように、Ｃ−Ｃ断面における欠損欠陥部２２の水平方向の大きさがＬ3である場合に、図５（ｂ）に示すように、Ｄ−Ｄ断面における修正材５１の水平方向の大きさが、上記の欠損欠陥部２１の大きさであるＬ3よりも大きいＬ4の大きさであって、本来の第２の薄膜パターン１３のエッジ位置よりも修正材５１の余剰部分がＬ5の大きさではみ出している状態に修正材５１を堆積させた場合、この状態のままで第１の薄膜１２Ａをエッチング加工してしまうと、形成される第１の薄膜パターン１２の形態も、このＤ−Ｄ断面に相当する部分のエッジ位置は所望の設計位置よりもＬ5の大きさに応じてはみ出す形態となり、第１の薄膜パターン１２の寸法が設計通りに形成されなくなる。
すなわち、上記の修正材５１の余剰部分は、第１の薄膜パターン１２において残渣欠陥部となる。
【００８２】
上記のような不具合に対し、例えば、第１の薄膜パターン１２を欠陥検査して、検出された残渣欠陥部を、従来のように、エッチング用ガスと電子線を用いた部分エッチングの方法で除去ことも考えられる。
【００８３】
しかしながら、上述のようなＡｒＦエキシマレーザ露光における耐光性が高い薄膜を第１の薄膜１２Ａに用いた場合には、従来のエッチング用ガスと電子線を用いた部分エッチングの修正方法では、残渣欠陥部のエッチングが進まず、従来と同程度の時間で残渣欠陥の修正工程を完了することができないという問題が判明した。
さらに、この耐光性が高い薄膜から形成された第１の薄膜パターン１２においては、従来のエッチング用ガスと電子線を用いた部分エッチングの修正方法では、残渣欠陥部のエッチング速度が、下地の透明基板のエッチング速度よりも小さくなってしまい、透明基板にダメージを与えずに残渣欠陥部を除去することが困難であるという問題も判明した。
【００８４】
なお、第１の薄膜１２Ａが、ＡｒＦエキシマレーザ露光における耐光性が高い薄膜であっても、上記の第１の薄膜パターン１２の形成には、従来と同様に、フッ素系ガスを用いたドライエッチングでエッチング加工することができた。
これは、プラズマにより励起された反応性イオンによるドライエッチングは、残渣欠陥部の修正工程におけるエッチング用ガスと電子線による部分エッチングよりも、第１の薄膜１２Ａを構成する材料をエッチングする力が強いためと考えられる。
【００８５】
なお、残渣欠陥部の修正方法としては、原子間力顕微鏡（ＡＦＭ）を利用した部分研削の方法や、集束イオンビームを用いた部分エッチングの方法もあるが、前者は、ＡＦＭの探針による機械的な研削で残渣欠陥部を除去するため、修正には長時間を要し、残渣欠陥の数が多い場合には、修正方法として現実的ではない。また、後者は修正に用いるイオンがフォトマスクを構成する材料に残るため、例えば、位相シフト効果に影響を及ぼすおそれがある等の点で好ましくない。
【００８６】
それゆえ本実施形態においては、上記の第１の実施形態における修正材堆積工程の後、第２の薄膜パターン１３の欠損欠陥部２２の周囲に堆積した余剰の修正材を、第１のエッチング用ガス７１を供給しながら第２の電子線４２を照射することによりエッチング除去し、この余剰の修正材を除去した第２の薄膜パターン１３から露出する第１の薄膜１２Ａをエッチング加工して第１の薄膜パターン１２を形成する。
【００８７】
より詳しくは、本実施形態に係るフォトマスクの製造方法は、透明基板と、前記透明基板の上に形成された第１の薄膜と、前記第１の薄膜の上に形成された第２の薄膜と、を有するマスクブランクスを準備する工程と、前記第２の薄膜をエッチング加工して第２の薄膜パターンを形成する工程と、前記第２の薄膜パターンの欠損欠陥部を検出する欠陥検査工程と、第１のデポジション用ガスを供給しながら第１の電子線を照射することにより、前記欠陥検査工程で検出された前記第２の薄膜パターンの欠損欠陥部に修正材を堆積する修正材堆積工程と、前記修正材堆積工程により、前記第２の薄膜パターンの欠損欠陥部の周囲に堆積した余剰の修正材を、第１のエッチング用ガスを供給しながら第２の電子線を照射することによりエッチング除去する余剰修正材除去工程と、前記余剰の修正材を除去した第２の薄膜パターンから露出する前記第１の薄膜をエッチング加工して第１の薄膜パターンを形成する工程と、を備えるものである。
【００８８】
以下、本発明に係るフォトマスクの製造方法の第２の実施形態について、図７及び図８を用いて説明する。ここで、図７及び図８は、本発明に係るフォトマスクの製造方法の第２の実施形態の一例を示す概略工程図である。
なお、煩雑となるのを避けるため、上記の第１の実施形態において説明した事項と重複する事項については、適宜説明を省略する。
【００８９】
＜マスクブランクス準備工程＞
図７（ａ）に示すように、本実施形態においても上記の第１の実施形態と同様に、まず、透明基板１１と、透明基板１１の上に形成された第１の薄膜１２Ａと、第１の薄膜１２Ａの上に形成された第２の薄膜１３Ａと、を有するマスクブランクスを準備する。
【００９０】
＜第２の薄膜パターン形成工程＞
次に、図７（ｂ）に示すように、第２の薄膜１３Ａをエッチング加工して第２の薄膜パターン１３を形成する。
ここで、図７（ｂ）に示す例においては、第２の薄膜パターン１３は、３本の１：１ラインアンドスペースパターンであり、中央のラインパターンの右側のエッジに、Ｌ3の大きさの欠損欠陥部２２が生じている例を示している。
【００９１】
＜第２の薄膜パターン欠陥検査工程＞
煩雑になるのを避けるため図示は省略するが、本実施形態においても、図７（ｂ）に示す第２の薄膜パターン１３の形成工程の後であって、図７（ｃ）に示す欠損欠陥部２２の修正工程の前に、欠損欠陥部２２を検出する欠陥検査を行う。
【００９２】
＜第２の薄膜パターン欠陥修正工程＞
［修正材堆積工程］
次に、図７（ｂ）までの工程で得られた中間製造物を欠陥修正装置に配置し、図７（ｃ）及び（ｄ）に示すように、第１のデポジション用ガス３１を供給しながら、第１の電子線４１を照射することにより、上記の欠陥検査工程で検出された第２の薄膜パターン１３の欠損欠陥部２２に修正材５１を堆積する。
ここで、図７（ｄ）に示すように、堆積が終了した際の修正材５１の状態は、本来の第２の薄膜パターン１３のエッジ位置よりも修正材５１の余剰部分がＬ5の大きさではみ出している状態であった。
【００９３】
［余剰修正材除去工程］
次に、本実施形態においては、図８（ｅ）及び（ｆ）に示すように、第１のエッチング用ガス７１を供給しながら第２の電子線４２を照射することにより、上記の修正材５１の余剰部分をエッチング除去する。
【００９４】
この修正材５１の余剰部分のエッチング除去においては、垂直方向のオーバーエッチングが許容される。
本実施形態においては、修正材５１の余剰部分で覆われている第１の薄膜１２Ａの部分は、たとえ、図８（ｅ）に示す欠陥修正においてオーバーエッチングされて膜厚が減少したとしても、その後の第１の薄膜パターン１２の形成工程（図８（ｇ））においてエッチング除去される部分であるため、上記オーバーエッチングが第１の薄膜１２Ａを貫通して透明基板１１に達することが無い限り、問題は生じない。
すなわち、本実施形態に係るフォトマスクの製造方法は、余剰修正材除去工程におけるプロセスマージンが大きいという効果も奏するものである。
【００９５】
本実施形態において、第１のデポジション用ガス３１が、クロム（Ｃｒ）を含むガスである場合、すなわち、修正材５１がクロム（Ｃｒ）を含む材料から構成されている場合、第１のエッチング用ガス７１には、フッ素（Ｆ）を含むガス、または、塩素（Ｃｌ）を含むガスを用いることができる。
ここで、フッ素（Ｆ）を含むガスとしては、フッ化キセノン（ＸｅＦ2）を含むガスを、塩素（Ｃｌ）を含むガスとしては、塩化ニトロシル（ＮＯＣｌ）を含むガスを、それぞれ挙げることができる。
【００９６】
また、第１のエッチング用ガス７１は、上記のフッ素（Ｆ）を含むガス、または、塩素（Ｃｌ）を含むガスに、酸素（Ｏ2）、水蒸気（Ｈ2Ｏ）、二酸化窒素（ＮＯ2）、炭酸アンモニウム（（ＮＨ4）2ＣＯ3）のいずれか１種または２種以上のガスが添加された混合ガスであることが、エッチング促進効果を奏するために好ましい。
【００９７】
＜第１の薄膜パターン形成工程＞
上記のようにして、検出された全ての欠損欠陥部の修正をした後は、図８（ｇ）に示すように、第２の薄膜パターン１３及び修正材５１から露出する第１の薄膜１２Ａをエッチング加工して、第１の薄膜パターン１２を形成し、その後、図８（ｈ）に示すように、第２の薄膜パターン１３及び修正材５１を除去してフォトマスク１を得る。
【００９８】
上述のように、本実施形態によれば、第２の薄膜パターン１３において、欠損欠陥部２１の周囲に堆積した余剰の修正材を、第１のエッチング用ガスを供給しながら第２の電子線を照射することによりエッチング除去し、その後、第１の薄膜１２Ａをエッチング加工して第１の薄膜パターン１２を形成するため、第１の薄膜パターン１２（すなわち、マスクパターン）を構成する材料に制限されずに、第１の薄膜パターン１２において残渣欠陥となり得るおそれのある部分の修正を可能とし、上記の余剰の修正材に起因する残渣欠陥の無いフォトマスクを製造することができる。
【００９９】
＜ドリフト補正＞
また、本実施形態においても、上記の第１の実施形態と同様に、修正材堆積工程における第１の電子線４１のドリフトを補正して、高い位置精度で欠損欠陥部２２に修正材５１を堆積することもできる。
また、同様に、余剰修正材除去工程における第２の電子線４２のドリフトを補正して、高い位置精度で余剰の修正材をエッチング除去することもできる。
【０１００】
図９および図１０は、本実施形態において、上記各電子線のドリフト補正を行う場合の工程例を示す概略工程図である。
本実施形態において、修正材堆積工程における第１の電子線４１のドリフトを補正して高い位置精度で欠損欠陥部２２に修正材５１を堆積し、さらに、余剰修正材除去工程における第２の電子線４２のドリフトを補正して高い位置精度で余剰の修正材をエッチング除去するには、まず、図９（ａ）に示すように、第２のデポジション用ガス３２を供給しながら第４の電子線４４を照射することにより、図９（ｂ）に示すように、欠損欠陥部２２とは異なる位置の第２の薄膜パターン１３の上に、堆積物構造体６１を形成する。
【０１０１】
次に、図９（ｃ）に示すように、第１のデポジション用ガス３１を供給しながら、欠損欠陥部２２に第１の電子線４１を照射することにより、図９（ｄ）に示すように、欠損欠陥部２２に修正材５１を堆積する。
【０１０２】
ここで、第１の電子線４１の照射を連続的に続けることにより欠損欠陥部２２が帯電し、第１の電子線４１がドリフトして欠陥修正の位置精度が劣化することを防ぐために、予め形成しておいた堆積物構造体６１を位置決め用のマークに用いて、定期的に位置補正する。
【０１０３】
次に、図１０（ｅ）に示すように、第１のエッチング用ガス７１を供給しながら第２の電子線４２を照射することにより、図１０（ｆ）に示すように、修正材５１の余剰部分をエッチング除去する。
【０１０４】
ここで、第２の電子線４２の照射を連続的に続けることにより、第２の電子線４２がドリフトして照射位置精度が劣化することを防ぐために、予め形成しておいた堆積物構造体６１を位置決め用のマークに用いて、定期的に位置補正する。
【０１０５】
上記のようにして、検出された全ての欠損欠陥部を修正した後は、図１０（ｇ）に示すように、第２の薄膜パターン１３及び修正材５１から露出する第１の薄膜１２Ａをエッチング加工して、第１の薄膜パターン１２を形成し、その後、図１０（ｈ）に示すように、第２の薄膜パターン１３、修正材５１、及び堆積物構造体６１を除去して、本発明に係るフォトマスク１を得る。
【０１０６】
（第３の実施形態）
次に、本発明に係るフォトマスクの製造方法の第３の実施形態について説明する。
上述のように、位相シフトマスクを含むフォトマスクの製造工程には、多くの複雑な工程が含まれており、そのマスクパターンは極めて微細なものであることから、上述した欠損欠陥に加えて、不要な余剰部分である残渣欠陥も生じやすい。
【０１０７】
図１１は、本発明に係る残渣欠陥の形態例を示す説明図である。より詳しくは、図１１の上側の図は、第２の薄膜パターン１３のエッジに生じた残渣欠陥部８１近傍の概略平面図であり、その下側の図は上側の図のＦ−Ｆ断面図である。
【０１０８】
例えば、図１１に示すように、第２の薄膜パターン１３のエッジに残渣欠陥部８１が生じている場合、この状態のままで第１の薄膜１２Ａをエッチング加工してしまうと、形成される第１の薄膜パターン１２の形態も、この残渣欠陥部８１が存在する部分のエッジ位置は所望の設計位置よりもＬ7の大きさに応じてはみ出す形態となり、第１の薄膜パターン１２の寸法が設計通りに形成されなくなる。
すなわち、第２の薄膜パターン１３の残渣欠陥部８１は、第１の薄膜パターン１２においても残渣欠陥部を生じさせてしまうという不具合が生じる。
【０１０９】
上記のような不具合に対し、例えば、第１の薄膜パターン１２を欠陥検査して、検出された残渣欠陥部を、従来のように、エッチング用ガスと電子線を用いた部分エッチングの方法で除去ことも考えられる。
【０１１０】
しかしながら、第２の実施形態においても説明したように、ＡｒＦエキシマレーザ露光における耐光性が高い薄膜を第１の薄膜１２Ａに用いた場合には、従来のエッチング用ガスと電子線を用いた部分エッチングの修正方法では、残渣欠陥部のエッチングが進まず、従来と同程度の時間で残渣欠陥の修正工程を完了することができないという問題がある。
さらに、この耐光性が高い薄膜から形成された第１の薄膜パターン１２においては、従来のエッチング用ガスと電子線を用いた部分エッチングの修正方法では、残渣欠陥部のエッチング速度が、下地の透明基板のエッチング速度よりも小さくなってしまい、透明基板にダメージを与えずに残渣欠陥部を除去することが困難であるという問題もある。
【０１１１】
また、第２の実施形態においても説明したように、残渣欠陥部の修正方法としては、原子間力顕微鏡（ＡＦＭ）を利用した部分研削の方法や、集束イオンビームを用いた部分エッチングの方法もあるが、前者は、ＡＦＭの探針による機械的な研削で残渣欠陥部を除去するため、修正には長時間を要し、残渣欠陥の数が多い場合には、修正方法として現実的ではない。また、後者は修正に用いるイオンがフォトマスクを構成する材料に残るため、例えば、位相シフト効果に影響を及ぼすおそれがある等の点で好ましくない。
【０１１２】
一方、本発明においては、上記の第２の実施形態において説明した余剰修正材除去工程と同様にして、第２の薄膜パターン１３に生じた残渣欠陥部をエッチング除去することができる。
【０１１３】
それゆえ本実施形態においては、予め第２の薄膜パターン１３の欠損欠陥部および残渣欠陥部を検出しておき、上記の第２の実施形態に加えて、前記検査工程で検出された第２の薄膜パターン１３の残渣欠陥部に、第２のエッチング用ガスを供給しながら第３の電子線を照射することにより、第２の薄膜パターン１３の残渣欠陥部８１をエッチング除去し、上記の欠損欠陥部および残渣欠陥部を修正した第２の薄膜パターン１３から露出する第１の薄膜１２Ａをエッチング加工して第１の薄膜パターン１２を形成する。
【０１１４】
より詳しくは、本実施形態に係るフォトマスクの製造方法は、透明基板と、前記透明基板の上に形成された第１の薄膜と、前記第１の薄膜の上に形成された第２の薄膜と、を有するマスクブランクスを準備する工程と、前記第２の薄膜をエッチング加工して第２の薄膜パターンを形成する工程と、前記第２の薄膜パターンの欠損欠陥部および残渣欠陥部を検出する欠陥検査工程と、第１のデポジション用ガスを供給しながら第１の電子線を照射することにより、前記欠陥検査工程で検出された前記第２の薄膜パターンの欠損欠陥部に修正材を堆積する修正材堆積工程と、前記修正材堆積工程により、前記第２の薄膜パターンの欠損欠陥部の周囲に堆積した余剰の修正材を、第１のエッチング用ガスを供給しながら第２の電子線を照射することによりエッチング除去する余剰修正材除去工程と、前記検査工程で検出された前記第２の薄膜パターンの残渣欠陥部に、第２のエッチング用ガスを供給しながら第３の電子線を照射することにより、前記第２の薄膜パターンの残渣欠陥部をエッチング除去する残渣欠陥修正工程と、前記残渣欠陥部をエッチング除去した第２の薄膜パターンから露出する前記第１の薄膜をエッチング加工して第１の薄膜パターンを形成する工程と、を備えるものである。
【０１１５】
以下、本発明に係るフォトマスクの製造方法の第３の実施形態について、図１２及び図１３を用いて説明する。ここで、図１２及び図１３は、本発明に係るフォトマスクの製造方法の第３の実施形態の一例を示す概略工程図である。
なお、煩雑となるのを避けるため、上記の第１の実施形態及び第２の実施形態において説明した事項と重複する事項については、適宜説明を省略する。
【０１１６】
＜マスクブランクス準備工程＞
図１２（ａ）に示すように、本実施形態においても上記の第２の実施形態と同様に、まず、透明基板１１と、透明基板１１の上に形成された第１の薄膜１２Ａと、第１の薄膜１２Ａの上に形成された第２の薄膜１３Ａと、を有するマスクブランクスを準備する。
【０１１７】
＜第２の薄膜パターン形成工程＞
次に、図１２（ｂ）に示すように、第２の薄膜１３Ａをエッチング加工して第２の薄膜パターン１３を形成する。
ここで、図１２（ｂ）に示す例においては、第２の薄膜パターン１３は、３本の１：１ラインアンドスペースパターンであり、中央のラインパターンの右側のエッジに、Ｌ3の大きさの欠損欠陥部２２が生じており、かつ、左側のラインパターンの右側のエッジに、Ｌ7の大きさの残渣欠陥部８１が生じている例を示している。
【０１１８】
＜第２の薄膜パターン欠陥検査工程＞
煩雑になるのを避けるため図示は省略するが、本実施形態においては、図１２（ｂ）に示す第２の薄膜パターン１３の形成工程の後であって、図１２（ｃ）に示す欠損欠陥部２２の修正工程の前に、欠損欠陥部２２および残渣欠陥部８１を検出する欠陥検査を行う。
【０１１９】
＜第２の薄膜パターン欠陥修正工程＞
［修正材堆積工程］
次に、図１２（ｂ）までの工程で得られた中間製造物を欠陥修正装置に配置し、図１２（ｃ）及び（ｄ）に示すように、第１のデポジション用ガス３１を供給しながら、第１の電子線４１を照射することにより、上記の欠陥検査工程で検出された第２の薄膜パターン１３の欠損欠陥部２２に修正材５１を堆積する。
ここで、図１２（ｄ）に示すように、堆積が終了した際の修正材５１の状態は、本来の第２の薄膜パターン１３のエッジ位置よりも修正材５１の余剰部分がＬ5の大きさではみ出している状態であった。
【０１２０】
［余剰修正材除去工程］
次に、図１２（ｅ）及び図１３（ｆ）に示すように、第１のエッチング用ガス７１を供給しながら第２の電子線４２を照射することにより、上記の修正材５１の余剰部分（水平方向の大きさＬ5）をエッチング除去する。
【０１２１】
［残渣欠陥修正工程］
さらに、本実施形態においては、図１３（ｇ）及び（ｈ）に示すように、第２のエッチング用ガス７２を供給しながら第３の電子線４３を照射することにより、残渣欠陥部８１（水平方向の大きさＬ7）をエッチング除去する。
【０１２２】
この残渣欠陥部８１のエッチング除去においては、垂直方向のオーバーエッチングが許容される。
従来のハーフトーン型位相シフトマスクの黒欠陥修正工程においては、透明基板上の半透明マスクパターンを部分的にエッチング除去していた。それゆえ、垂直方向のオーバーエッチングにより透明基板がエッチングされてしまうと、その部分における位相シフト効果が、他の部分と不均一になってしまうというおそれもあった。
【０１２３】
一方、本実施形態においては、残渣欠陥部８１で覆われている第１の薄膜１２Ａの部分は、たとえ、図１３（ｇ）に示す欠陥修正においてオーバーエッチングされて膜厚が減少しても、その後の第１の薄膜パターン１２の形成工程（図１３（ｉ））においてエッチング除去される部分であるため、上記オーバーエッチングが第１の薄膜１２Ａを貫通して透明基板１１に達することが無い限り、問題は生じない。
すなわち、本実施形態に係るフォトマスクの製造方法は、黒欠陥修正工程におけるプロセスマージンが大きいという効果も奏するものである。
【０１２４】
）
本実施形態において、第２の薄膜パターン１３がクロム（Ｃｒ）を含む材料から構成されている場合、第２のエッチング用ガス７２には、フッ素（Ｆ）を含むガス、または、塩素（Ｃｌ）を含むガスを用いることができる。
ここで、フッ素（Ｆ）を含むガスとしては、フッ化キセノン（ＸｅＦ2）を含むガスを、塩素（Ｃｌ）を含むガスとしては、塩化ニトロシル（ＮＯＣｌ）を含むガスを、それぞれ挙げることができる。
【０１２５】
また、第２のエッチング用ガス７２は、上記のフッ素（Ｆ）を含むガス、または、塩素（Ｃｌ）を含むガスに、酸素（Ｏ2）、水蒸気（Ｈ2Ｏ）、二酸化窒素（ＮＯ2）、炭酸アンモニウム（（ＮＨ4）2ＣＯ3）のいずれか１種または２種以上のガスが添加された混合ガスであることが、エッチング促進効果を奏するために好ましい。
【０１２６】
＜第１の薄膜パターン形成工程＞
上記のようにして、検出された全ての欠損欠陥部および残渣欠陥部の修正をした後は、図１３（ｉ）に示すように、第２の薄膜パターン１３及び修正材５１から露出する第１の薄膜１２Ａをエッチング加工して、第１の薄膜パターン１２を形成し、その後、図１３（ｊ）に示すように、第２の薄膜パターン１３及び修正材５１を除去してフォトマスク１を得る。
【０１２７】
上述のように、本実施形態に係るフォトマスクの製造方法においては、従来のような半透明マスクパターンを直接修正する方法を用いずに、第１の薄膜パターン１２を形成する工程の前の、第２の薄膜パターン１３を形成した段階で欠陥検査を行い、検出した欠損欠陥部２２および残渣欠陥部８１を修正し、欠陥修正した第２の薄膜パターン１３を用いて第１の薄膜１２Ａをエッチング加工して第１の薄膜パターン１２を形成するため、第１の薄膜パターン１２（すなわち、マスクパターン）を構成する材料に制限されずに、欠損欠陥および残渣欠陥の修正を可能とし、欠損欠陥および残渣欠陥の無いフォトマスクを製造することができる。
【０１２８】
なお、図１２および図１３に示す例においては、修正材堆積工程、余剰修正材除去工程、残渣欠陥修正工程の順に欠陥修正する工程例を示したが、本実施形態においては、修正材堆積工程の後に余剰修正材除去工程を行うことを守ればよく、例えば、残渣欠陥修正工程、修正材堆積工程、余剰修正材除去工程の順に欠陥修正する工程としても良い。
【０１２９】
＜ドリフト補正＞
また、本実施形態においても、上記の第１の実施形態と同様に、修正材堆積工程における第１の電子線４１のドリフトを補正して、高い位置精度で欠損欠陥部２２に修正材５１を堆積することもできる。
また、上記の第２の実施形態と同様に、余剰修正材除去工程における第２の電子線４２のドリフトを補正して、高い位置精度で余剰の修正材をエッチング除去することもできる。
【０１３０】
さらに、残渣欠陥修正工程における第３の電子線４３のドリフトを補正して、高い位置精度で残渣欠陥部８１をエッチング除去することもできる。
より詳しくは、上記の残渣欠陥修正工程において、第２のデポジション用ガス３２を供給しながら第４の電子線４４を照射することにより、残渣欠陥部８１とは異なる位置の第２の薄膜パターン１３の上に形成した堆積物構造体６１を位置決め用のマークに用いて、第３の電子線４３を照射する位置を補正して、第２の薄膜パターンの残渣欠陥部８１をエッチング除去することもできる。
【０１３１】
なお、上記の残渣欠陥修正工程における第３の電子線４３のドリフトを補正する方法については、上記の図９及び図１０を参考にして、上記の第２の実施形態における余剰修正材除去工程における第２の電子線４２のドリフトを補正する方法と同様に説明できるため、図示は省略する。
【０１３２】
（位相シフトマスク）
次に、本発明に係るフォトマスクの製造方法により得られる位相シフトマスクの形態について説明する。
図１４は、本発明に係る位相シフトマスクの構成例を示す概略断面図である。
ここで、図１４（ａ）は、第２の薄膜１３Ａが遮光層１０２を兼ねる形態を、図１４（ｂ）は、第２の薄膜１３Ａと遮光材１０１の２層で遮光層１０２を構成する形態を、それぞれ示している。
【０１３３】
一般に、ハーフトーン型の位相シフトマスクは、マスクパターン領域の外側の領域に、遮光層を有している。
マスクパターン領域の外側の領域もＡｒＦエキシマレーザに対して半透明（主に透過率６％）の半透明層のみで構成されている場合、マスクパターン領域の外側の領域を透過するＡｒＦエキシマレーザのエネルギーが重なって、ウェハ上のレジストを感光させてしまうという不具合を生じる場合があるため、これを防止するために上記の遮光層を設けている。
本発明においては、第２の薄膜１３ＡがＡｒＦエキシマレーザに対して十分な遮光性を有する場合には、第２の薄膜１３Ａが遮光層１０２を兼ねる形態とすることができる。
【０１３４】
例えば、図１４（ａ）に示す位相シフトマスク１ａにおいては、マスクパターン領域９１の外側の遮光領域９２に遮光層１０２を有しているが、この遮光層１０２は、本発明において、第２の薄膜１３Ａとして第１の薄膜１２Ａの上に形成したものと同じものとすることができる。言い換えれば、位相シフトマスク１ａの遮光層１０２を、本発明の第２の薄膜１３Ａとして用いることもできる。
【０１３５】
より詳しく述べると、マスクパターン領域９１に形成された第２の薄膜１３Ａは、第２の薄膜パターン１３に加工され、最終的には除去されるが、遮光領域９２に形成された第２の薄膜１３Ａは、そのまま残され、位相シフトマスク１ａにおいて遮光層１０２として作用する。
【０１３６】
本発明においては、上記のように、第２の薄膜１３Ａが、遮光層１０２を兼ねる形態とすることで、別途、遮光層１０２を形成する必要が無くなり、工程数を減らすことができ、製造コストを低減することができる。
【０１３７】
また、本発明においては、図１４（ｂ）に示す位相シフトマスク１ｂのように、第２の薄膜１３Ａと遮光材１０１の２層で遮光層１０２を構成する形態としても良い。
この場合には、遮光層１０２としての遮光性は、主に、遮光材１０１が担うため、第２の薄膜１３Ａは、材料選択や膜厚に関して自由度が広がることになる。
特に、半透明マスクパターンの微細化を達成するためには、第２の薄膜１３Ａの薄膜化が必要であり、より微細な半透明マスクパターンを形成する目的において、位相シフトマスク１ｂのように、第２の薄膜１３Ａと遮光材１０１の２層で遮光層１０２を構成する形態は有益である。
【０１３８】
なお、図１４（ａ）および図１４（ｂ）のいずれの形態においても、第２の薄膜１３Ａは同一材料から構成される単層構造であってもよく、２種以上の異なる材料から構成される多層構造であってもよい。
また、図１４（ｂ）に示す形態において、遮光材１０１は、同一材料から構成される単層構造であってもよく、２種以上の異なる材料から構成される多層構造であってもよい。
【０１３９】
以上、本発明に係るフォトマスクの製造方法についてそれぞれの実施形態を説明したが、本発明は、上記実施形態に限定されるものではない。上記実施形態は例示であり、本発明の特許請求の範囲に記載された技術的思想と、実質的に同一の構成を有し、同様な作用効果を奏するものは、いかなる場合であっても本発明の技術的範囲に包含される。
【実施例】
【０１４０】
以下、実施例を用いて、本発明をさらに具体的に説明する。
【０１４１】
（実施例１）
透明基板１１として光学研磨した６インチ角、０．２５インチ厚の合成石英ガラス基板を用い、第１の薄膜１２Ａとして、Ｍｏ：Ｓｉ：Ｏ：Ｎの原子比が、３：４４：１：５４となる膜厚６０ｎｍのモリブデンシリサイド酸化窒化膜（ＭｏＳｉＯＮ）を形成し、第２の薄膜１３Ａとして、膜厚４６ｎｍのクロム膜（Ｃｒ）を形成したマスクブランクスを準備した。
【０１４２】
次に、上記のクロム膜（Ｃｒ）の上に電子線レジストを塗布し、電子線描画装置にてパターン描画、および現像し、レジストパターンを形成した。
【０１４３】
次に、塩素と酸素の混合ガスでレジストパターンから露出するクロム膜をドライエッチングして、第２の薄膜パターン１３としてクロム膜パターンを形成し、その後、レジストパターンを、酸素プラズマでアッシング除去し、洗浄後、得られた中間製造物のクロム膜パターンを欠陥検査装置（レーザーテック社製ＭＡＴＲＩＣＳ  Ｘ７００）を用いて検査した。
【０１４４】
次に、中間製造物を欠陥修正装置（カールツアイス社製ＭｅＲｉＴ）に配置し、第２のデポジション用ガス３２として、クロムヘキサカルボニル（Ｃｒ（ＣＯ）6）ガスを供給しながら第４の電子線４４を照射することにより、上記の検査で検出した欠損欠陥部および残渣欠陥部とは異なる位置のクロム膜パターンの上に、直径が概ね３０ｎｍの堆積物構造体を形成した。
【０１４５】
次に、第１のデポジション用ガス３１としてクロムヘキサカルボニル（Ｃｒ（ＣＯ）6）ガスを供給しながら、第１の電子線４１を照射することにより、上記の検査で検出した欠損欠陥部に修正材５１を堆積した。
この修正材堆積工程においては、上記の堆積物構造体を位置決め用のマークに用いて定期的に位置補正して、第１の電子線４１がドリフトすることを防止した。
【０１４６】
次に、第１のエッチング用ガス７１としてフッ化キセノン（ＸｅＦ2）と水蒸気（Ｈ2Ｏ）の混合ガスを供給しながら、第２の電子線４２を照射することにより、クロム膜パターンのエッジにおける修正材５１の余剰部分をエッチング除去した。
この余剰修正材除去工程においては、ダイトゥーダイ検査におけるリファレンスパターンを参照し、同形状のパターンとなるように修正した。また、上記の堆積物構造体を位置決め用のマークに用いて定期的に位置補正して、第２の電子線４２がドリフトすることを防止した。
なお、上記のダイトゥーダイ検査は、ダイトゥーデータベース検査でも良いが、ダイトゥーダイ検査の方が高精度を実現できて好ましい。
【０１４７】
次に、第２のエッチング用ガス７２としてフッ化キセノン（ＸｅＦ2）と水蒸気（Ｈ2Ｏ）の混合ガスを供給しながら、第３の電子線４３を照射することにより、上記の検査で検出した残渣欠陥部をエッチング除去した。
この残渣欠陥修正工程においては、上記の堆積物構造体を位置決め用のマークに用いて定期的に位置補正して、第３の電子線４３がドリフトすることを防止した。
【０１４８】
上記のようにして、検出された全ての欠損欠陥部および残渣欠陥部を修正した後は、クロム膜パターンから露出するモリブデンシリサイド酸化窒化膜をＳＦ6ガスでドライエッチング加工して、半透明マスクパターンを形成し、その後、塩素と酸素の混合ガスでクロム膜パターン及び修正材５１を除去して、実施例１のフォトマスクを得た。結果を表１に示す。
【０１４９】
（実施例２）
第１の薄膜１２Ａとして、Ｍｏ：Ｓｉ：Ｏ：Ｎの原子比が、４：４２：６：４６となる膜厚６３ｎｍのモリブデンシリサイド酸化窒化膜（ＭｏＳｉＯＮ）を用いた以外は、実施例１と同様にして、実施例２のフォトマスクを得た。結果を表１に示す。
【０１５０】
（実施例３）
第１の薄膜１２Ａとして、Ｍｏ：Ｓｉ：Ｏ：Ｎの原子比が、０：８１：１８：０となる膜厚４５ｎｍのシリコン酸化膜（ＳｉＯ）を用いた以外は、実施例１と同様にして、実施例３のフォトマスクを得た。結果を表１に示す。
【０１５１】
（実施例４）
第１の薄膜１２Ａとして、Ｍｏ：Ｓｉ：Ｏ：Ｎの原子比が、０：４５：１０：４５となる膜厚６３．５ｎｍのシリコン酸化窒化膜（ＳｉＯＮ）を用いた以外は、実施例１と同様にして、実施例４のフォトマスクを得た。結果を表１に示す。
【０１５２】
（実施例５）
第１の薄膜１２Ａとして、Ｍｏ：Ｓｉ：Ｏ：Ｎの原子比が、０：４２：０：５８となる膜厚５７ｎｍのシリコン窒化膜（ＳｉＮ）を用いた以外は、実施例１と同様にして、実施例５のフォトマスクを得た。結果を表１に示す。
【０１５３】
（比較例１）
第１の薄膜１２Ａとして、Ｍｏ：Ｓｉ：Ｏ：Ｎの原子比が、６：３７：３：５４となる膜厚６８ｎｍのモリブデンシリサイド酸化窒化膜（ＭｏＳｉＯＮ）を用いた以外は、実施例１と同じ構成のマスクブランクスを準備した。
【０１５４】
このマスクブランクスを用い、実施例１と同様にしてクロム膜パターンを形成した。なお、この比較例１では実施例１〜４とは異なり、レジストパターンは除去せず、クロム膜パターンを形成した後は、続いて、レジストパターンおよびクロム膜パターンから露出するモリブデンシリサイド酸化窒化膜（Ｍｏ：Ｓｉ：Ｏ：Ｎ＝６：３７：３：５４）をＳＦ6ガスでドライエッチング加工して、第１の薄膜パターンを形成した。
その後、レジストパターンを、酸素プラズマでアッシング除去し、次いで、塩素と酸素の混合ガスでクロム膜パターンを除去して、比較例１のフォトマスを得た。
【０１５５】
上記のようにして得られた比較例１のフォトマスクの第１の薄膜パターンを欠陥検査装置（レーザーテック社製ＭＡＴＲＩＣＳ  Ｘ７００）を用いて検査した。
【０１５６】
次に、比較例１のフォトマスクを欠陥修正装置（カールツアイス社製ＭｅＲｉＴ）に配置し、エッチング用ガスとして、フッ化キセノン（ＸｅＦ2）と水蒸気（Ｈ2Ｏ）の混合ガスを供給しながら、上記の検査で検出した残渣欠陥部に電子線を照射して、残渣欠陥部のエッチング除去を試みた。
比較例１の第１の薄膜パターンの残渣欠陥部は、上記条件でエッチング除去が可能であり、検出された全ての残渣欠陥部を修正することができた。
一方、上記の検査で検出した欠損欠陥部に対しては、モリブデンシリサイド（ＭｏＳｉ）を堆積可能なデポジション用ガスが無いことから、修正は行わなかった。
結果を表１に示す。
【０１５７】
（比較例２）
第１の薄膜１２Ａとして、Ｍｏ：Ｓｉ：Ｏ：Ｎの原子比が、７：３７：６：４５となるモリブデンシリサイド酸化窒化膜（ＭｏＳｉＯＮ）を用いた以外は、比較例１と同様にして、比較例２のフォトマスクを得た。
比較例１と同様に、比較例２の第１の薄膜パターンの残渣欠陥部は、エッチング除去が可能であり、検出された全ての残渣欠陥部を修正することができた。
一方、上記の検査で検出した欠損欠陥部に対しては、モリブデンシリサイド（ＭｏＳｉ）を堆積可能なデポジション用ガスが無いことから、修正は行わなかった。
結果を表１に示す。
【０１５８】
（評価）
上記の実施例１〜５、および比較例１〜２の第１の薄膜を構成する各原子の原子百分率、第１の薄膜におけるモリブデン（Ｍｏ）とシリコン（Ｓｉ）の原子比（ＡMo／ＡSi）、第１の薄膜の残渣欠陥修正における透明基板とのエッチング選択比、最終的に得られたフォトマスクにおける欠陥修正の良否、ＡｒＦエキシマレーザ露光に対する耐光性について、表１に示す。
なお、第１の薄膜を構成する各原子の原子百分率はＸＰＳ分析により求めた。
【０１５９】
【表１】
2015161834.tif 000003
【０１６０】
表１に示すように、比較例１および比較例２においては、従来の、エッチング用ガスと電子線を用いた部分エッチングの修正方法により、下地の透明基板（合成石英ガラス）との選択比を２以上の値で、直接この第１の薄膜の残渣欠陥部の修正を容易に行うことができた。
しかしながら、欠損欠陥に対しては、モリブデンシリサイド（ＭｏＳｉ）を堆積可能なデポジション用ガスが無いことから、直接この第１の薄膜の欠損欠陥部の修正を行う有効な手段は無かった。
また、得られたフォトマスクにおける、第１の薄膜パターンのＡｒＦエキシマレーザ露光に対する耐光性は、不十分であった。
【０１６１】
一方、表１に示すように、第１の薄膜におけるモリブデン（Ｍｏ）とシリコン（Ｓｉ）の原子比（ＡMo／ＡSi）が、０≦ＡMo／ＡSi≦１／１０の関係を満たす実施例１〜５の第１の薄膜においては、従来の、エッチング用ガスと電子線を用いた部分エッチングの修正方法では、第１の薄膜の残渣欠陥部のエッチングが進まず、また、下地の透明基板（合成石英ガラス）との選択比は０．２５以下の値であり、直接この第１の薄膜の残渣欠陥部の修正を行うことは困難であった。
【０１６２】
しかしながら、上述の本発明に係るフォトマスクの製造方法を用いることにより、実施例１〜５に示す組成の第１の薄膜を有する構成であっても、欠損欠陥部および残渣欠陥部が無いフォトマスクを得ることができた。
また、実施例１〜５により得られたフォトマスクにおける、第１の薄膜パターンのＡｒＦエキシマレーザ露光に対する耐光性は十分なものであった。
【０１６３】
上記のように、本発明においては、ＡｒＦエキシマレーザ露光に対する耐光性が高い薄膜から構成されるパターンを有するフォトマスクであっても、欠損欠陥および残渣欠陥の修正を可能とし、欠損欠陥および残渣欠陥の無いフォトマスクを製造することが可能なことを確認できた。
【符号の説明】
【０１６４】
１・・・フォトマスク
１ａ、１ｂ・・・位相シフトマスク
１１・・・透明基板
１２・・・第１の薄膜パターン
１２Ａ・・・第１の薄膜
１３・・・第２の薄膜パターン
１３Ａ・・・第２の薄膜
２１、２２・・・欠損欠陥部
３１・・・第１のデポジション用ガス
３２・・・第２のデポジション用ガス
４１・・・第１の電子線
４２・・・第２の電子線
４３・・・第３の電子線
４４・・・第４の電子線
５１・・・修正材
６１・・・堆積物構造体
７１・・・第１のエッチング用ガス
７２・・・第２のエッチング用ガス
８１・・・残渣欠陥部
９１・・・マスクパターン領域
９２・・・遮光領域
１０１・・・遮光材
１０２・・・遮光層
【図１】
2015161834.tif 000004
【図２】
2015161834.tif 000005
【図３】
2015161834.tif 000006
【図４】
2015161834.tif 000007
【図５】
2015161834.tif 000008
【図６】
2015161834.tif 000009
【図７】
2015161834.tif 000010
【図８】
2015161834.tif 000011
【図９】
2015161834.tif 000012
【図１０】
2015161834.tif 000013
【図１１】
2015161834.tif 000014
【図１２】
2015161834.tif 000015
【図１３】
2015161834.tif 000016
【図１４】
2015161834.tif 000017